Газгольдер

Полезная модель относится к устройствам для хранения и транспортировки газа под давлением не более 500-800 Па в условиях умеренного макроклиматического района, а именно для хранения и переноса газообразных водорода, кислорода, азота и углекислого газа.
2
2
2
Известен газгольдер резино-тканевый, изготовленный из прорезиненного материла (ГОСТ 2687-55). Его применяют для хранения и переноса газообразного водорода и хранения газообразного кислорода под давлением не более 50 мм. вод.ст. (490,319 Па). Известный газгольдер изготавливают из прорезиненной диагонально-дублированной ткани из перкаля А, при этом вес 1 м не должен превышать 600 г, а предел прочности при разрыве должен быть не менее 800 кг/м по основе и 600 кг/м по утку. Водородопроницаемость прорезиненного материала, используемого для водородных и кислородных газгольдеров, не должна превышать 6 л/м при температуре 15°С и давлении 1 кг/см (98,0665 кПа). Вместе с тем газгольдер имеет форму цилиндра с днищами в виде полушарий (Мартенс. Техническая энциклопедия. Том 4 - 1928 г. Газгольдер в военном деле).
Технической проблемой, решаемой настоящей полезной моделью, является создание устройства с улучшенными эксплуатационными характеристиками.
2
2
Решение технической проблемы достигается тем, что газгольдер выполнен в виде оболочки из прорезиненного материала, содержащего в качестве текстильной основы один слой полиамидной ткани с поверхностной плотностью не более 100 г/м, при этом он имеет форму цилиндра с полусферическими частями у оснований в наполненном состоянии, а масса прорезиненного материала составляет 460-550 г/м, разрывная нагрузка по основе - не менее 600 Н, по утку - не менее 500 Н.
Прорезиненный материал изготавливают методом шпредингования.
Прорезиненный материал содержит текстильную основу с двухсторонним резиновым покрытием. Для внутреннего слоя резинового покрытия лицевой и нелицевой сторон прорезиненного материала используют клеевую композицию на основе бутадиенового каучука. Внутренний слой резинового покрытия с лицевой и нелицевой сторон содержит клеевую композицию концентрации 1:2,5-1:3,0.
Для внешнего слоя резинового покрытия лицевой и нелицевой сторон прорезиненного материала используют клеевую композицию на основе комбинации этилен-пропилендиенового, стереорегулярного и нестереорегулярного бутадиенового каучуков в массовом соотношении 3:2:5 соответственно. Внешний слой резинового покрытия с лицевой и нелицевой сторон содержит клеевую композицию концентрации 1:1,4-1:1,8.
Плотность нитей полиамидной ткани данного прорезиненного материала позволяет обеспечить высокую прочность материала и герметичность.
Лицевая сторона прорезиненного материала имеет голубой цвет, который обеспечивается применением в рецептуре голубого пигмента. Для снижения себестоимости изделий нелицевая сторона прорезиненного материала имеет черный цвет.
Выкладки клеевых композиций минимальны для обеспечения минимально возможной массы изделия.
Материал работоспособен при температуре от минус 5 до плюс 60°С.
Разработанное резиновое покрытие обеспечивает повышение адгезии с текстильной основой и герметичность прорезиненного материала.
3
Газгольдеры емкостью 50, 125 м предназначены для хранения и переноса газообразного водорода и хранения газообразных кислорода и азота под давлением не более 500 Па в условиях умеренного макроклиматического района.
3
Газгольдеры емкостью 250 м предназначены для хранения и переноса газа (водорода и кислорода) под давлением не более 500 Па в условиях умеренного макроклиматического района.
Полезная модель поясняется чертежом (фиг.).
Предлагаемый газгольдер имеет форму цилиндра с полусферическими основаниями, при этом оболочка выполнена из прорезиненного материала. На полусферических основаниях расположены аппендиксы 1 для наполнения газгольдера и манометрическая трубка 2, к которой подсоединяют прибор для определения давления газа внутри газгольдера.
По длине цилиндрической части в два ряда симметрично расположены бивачные шайбы 3 для подсоединения веревок бивачных 4 и переносных 5.
Газгольдер малогабаритный ГМ-5 предназначен для хранения и переноса газообразного водорода, азота и кислорода, углекислого газа под давлением не более 800 Па в условиях умеренного макроклиматического района.